(57)【要約】      （修正有）【課題】蓋部材の厚さを均一にすることのできるバッキングプレートの製造方法、並びに製造後の蓋部材の厚さが均一なバッキングプレートの提供。【解決手段】内部に流体が通過することのできる溝２を片面に有する板状の本体１と、本体１の溝２を覆う（または塞ぐ）ように、本体１に配置される板状の蓋部材３とを接合することを含み、本体１と蓋部材３とを接合して一体化した後、本体１と蓋部材３との接合面を上面として、蓋部材３の表面において測定される高さの最大値と最小値との差が０．５ｍｍ未満となるように本体１（および必要に応じて蓋部材３）を固定して、接合面の少なくとも一部を切削により加工するバッキングプレートの製造方法。【選択図】図４
2018095971.tif 000002
【特許請求の範囲】
【請求項１】
流体が通過する溝を片面に有する板状の本体と、該本体の溝を覆うように該本体に配置される板状の蓋部材とを接合することを含むバッキングプレートの製造方法であって、該本体と該蓋部材とを接合して一体化した後、該本体と該蓋部材との接合面を上面として、該蓋部材の表面において測定される高さの最大値と最小値との差が０．５ｍｍ未満となるように該本体を固定し、該接合面の少なくとも一部を切削により加工することを含む、バッキングプレートの製造方法。
【請求項２】
前記本体を力学的に固定する、請求項１に記載の製造方法。
【請求項３】
前記本体をバイス、クランプまたは真空チャックにより固定する、請求項１または２に記載の製造方法。
【請求項４】
前記加工がフライス加工である、請求項１〜３のいずれか１項に記載の製造方法。
【請求項５】
前記本体と前記蓋部材とを電子ビーム溶接または摩擦撹拌接合により接合する、請求項１〜４のいずれか１項に記載の製造方法。
【請求項６】
流体が通過する溝を片面に有する板状の本体と、該本体の溝を覆うように該本体に配置される板状の蓋部材とを含むバッキングプレートであって、該本体と該蓋部材とが接合により一体化されていて、該蓋部材の厚さの最大値と最小値との差が０．４ｍｍ以下である、バッキングプレート。
【請求項７】
請求項１に記載の製造方法により得られるバッキングプレート。
【請求項８】
前記蓋部材の厚さの最大値と最小値との差が０．４ｍｍ以下である、請求項７に記載のバッキングプレート。
【請求項９】
請求項６に記載のバッキングプレート上にターゲット材が結合されていることを特徴とするスパッタリングターゲット。
【請求項１０】
バッキングプレートにターゲット材を結合することを含むスパッタリングターゲットの製造方法であって、請求項１〜５のいずれか１項に記載の製造方法によって前記バッキングプレートを製造することを特徴とするスパッタリングターゲットの製造方法。
【発明の詳細な説明】
【技術分野】
【０００１】
本発明は、バッキングプレート、スパッタリングターゲットおよびそれらの製造方法に関する。
【背景技術】
【０００２】
バッキングプレートは、スパッタリングに用いられるスパッタリングターゲットのターゲット材を支持するとともに、スパッタリングターゲットをスパッタリング装置に固定するために用いられる部材である。また、バッキングプレートは、スパッタリング時に発生する熱を放散する役割をも担っている。
【０００３】
集積回路（ＩＣ）の形成に使用されるスパッタリング装置用のバッキングプレートは、例えば、直径が最大で５００〜６００ｍｍ程度の円盤形の形状を有するものであり、銅合金やアルミニウム合金などの板材から作製されるのが一般的である。
【０００４】
また、液晶ディスプレイ（ＬＣＤ）の製造に使用されるスパッタリング装置用のバッキングプレートは、例えば板状（またはパネル状）の形状を有するものであり、銅または銅合金などの板材から作製されるのが一般的である。
【０００５】
また、ＬＣＤ製造用のスパッタリング装置に用いるターゲット材は、通常、ＩＣ用のものよりも大型であり、スパッタリング時に発生する熱量も非常に大きくなる。発生する熱は、スパッタリングによって形成される薄膜の特性に影響を及ぼすため、効率的にターゲット材を冷却することができる大型のバッキングプレートが用いられる。板状の形状を有する場合、その長手方向の寸法は３ｍを超える場合もある。
【０００６】
例えば、特許文献１〜３に記載される通り、ＬＣＤ製造などに用いられるバッキングプレートは、一般に、放熱性能および冷却性能の向上を目的として、その内部に冷媒用の流体が通過するための流路が形成されていることが多い。このような流路は、例えば、バッキングプレートを構成する本体に予め流路用の溝を形成しておき、この溝を覆うように作製された蓋部材を、例えば、本体の溝部に係合した状態で、溶接などの方法によって接合することによって形成することができる。
【先行技術文献】
【特許文献】
【０００７】
【特許文献１】特許第４８５２８９７号公報
【特許文献２】特許第３８１８０８４号公報
【特許文献３】特開２０１２−１２６９６５号公報
【発明の概要】
【発明が解決しようとする課題】
【０００８】
ＬＣＤ製造に用いられるバッキングプレートとしては、大型で長尺の寸法を有するものが一般的であり、また、銅および銅合金などの比較的硬い金属が用いられるため、その製造には、反りや歪みの問題がある。
【０００９】
また、バッキングプレート内に冷媒用の流路を形成する際、本体と蓋部材とを溶接によって接合すると、その熱によって、蓋部材を含めた本体全体に歪みや撓みが発生するなどの問題もある。特に、電子ビーム溶接（Ｅｌｅｃｔｒｏｎ  Ｂｅａｍ  Ｗｅｌｄｉｎｇ）を利用する場合において、電子ビームが接合部に照射される際には、接合部には大きな熱量が付加されるため、歪みや撓みが発生する可能性が高くなる。
【００１０】
また、電子ビーム溶接の場合、その接合部には、一般にビードと呼ばれる突条部が形成され得るが、その切削除去を行うことによって、凹凸の少ない平坦な表面を形成し、所望のバッキングプレート形状に加工しようとすると、上述の歪みや撓みに起因して、蓋部材の厚さが不均一になる場合がある。
【００１１】
また、最近では、バッキングプレートを構成する本体と、蓋部材との接合において、摩擦熱を利用した摩擦撹拌接合（Ｆｒｉｃｔｉｏｎ  Ｓｔｉｒ  Ｗｅｌｄｉｎｇ）を利用する場合もある。このような場合、接合部にバリと呼ばれる突起が形成され得るが、その切削除去を行うことによって平坦な表面を形成し、所望のバッキングプレート形状に加工しようとすると、上記と同様に、蓋部材の厚さが不均一となる場合がある。
【００１２】
従来、本体と蓋部材を接合した後、接合体に発生した歪みを修正するため、プレス機による矯正作業や機械加工による歪みの除去作業が行われていた。しかし、従来では、所望の最終形状に加工できること、または完成したバッキングプレートに歪みが残存しないように修正することに着目されており、バッキングプレートを構成する各部材の厚さの均一性を保つことは特に検討されておらず、従来のバッキングプレートは蓋部材の厚さの均一性に問題を抱えていた。
【００１３】
また、バッキングプレートのような接合体を形成する場合において、電子ビーム溶接や摩擦撹拌接合による接合を行うと、接合体は接合面側になだらかな反りを生じることがある。従って、本体と蓋部材とを接合後、切削加工により所望のサイズのバッキングプレートに加工しようとすると、数十〜数百ｍｍの範囲で蓋部材が目的の厚さよりも薄くなる箇所や厚くなる箇所が生じやすい。
【００１４】
このように、蓋部材の厚さが不均一となると、スパッタリング時において、流路に圧入される流体の圧力（例えば０．２〜０．７ＭＰａ）が、このような不均一な蓋部材に付加されると、蓋部材の薄い部分において変形する可能性が高くなり、蓋部材が湾曲したり、破損したりするなどの問題が発生することがわかった。特に、構成部材の厚さを薄く設計したバッキングプレートでは、蓋の厚さの不均一性に伴う変形が生じるリスクが高く、例えば銅製のバッキングプレートにおいては、蓋部材の厚さを５ｍｍ以下に設計する場合には蓋部材の均一性に注意する必要がある。
【００１５】
また、このような蓋部材の厚さの不均一性は、繰返しターゲット材を貼りあわせて使用するバッキングプレート自体の強度を低下させるだけでなく、その反対側のターゲット材を貼る側の厚さの不均一性をも生じさせる。通常、蓋部材の接合面と平行になるように反対側の面を加工するため、本体の歪みや、撓みに起因する蓋部材の厚さの不均一性が残っていると、その反対側の面の加工の際にも厚さの不均一性が生じてしまうためである。このような厚さの不均一性により冷却効率が局所的に異なるので、ハンダによってターゲット材が結合されたスパッタリングターゲットにおいては、ターゲット材が局所的に剥離する可能性もある。
【００１６】
そこで、本発明では、蓋部材の厚さを均一にすることのできるバッキングプレートの製造方法の提供ならびに製造後の蓋部材の厚さが均一なバッキングプレートの提供ならびにこのようなバッキングプレートを含むスパッタリングターゲットの提供を課題とする。
【課題を解決するための手段】
【００１７】
これらの問題に鑑みて、本発明者は、鋭意研究の結果、流路用の溝を有する本体とその蓋部材とを用いたバッキングプレートの製造方法において、本体と蓋部材との接合面を上面として、蓋部材の表面において測定される高さの最大値と最小値との差が０．５ｍｍ未満となるように本体を固定した状態で、その接合面を切削により加工することによって、蓋部材の厚さを均一にできることを見出し、本発明を完成するに至った。
【００１８】
本発明は、以下のバッキングプレートの製造方法およびバッキングプレートならびに以下のバッキングプレートを含むスパッタリングターゲットの製造方法およびスパッタリングターゲットを提供するが、本発明は、以下のものに限定されるものではない。
【００１９】
［１］
流体が通過する溝を片面に有する板状の本体と、該本体の溝を覆うように該本体に配置される板状の蓋部材とを接合することを含むバッキングプレートの製造方法であって、該本体と該蓋部材とを接合して一体化した後、該本体と該蓋部材との接合面を上面として、該蓋部材の表面において測定される高さの最大値と最小値との差が０．５ｍｍ未満となるように該本体を固定し、該接合面の少なくとも一部を切削により加工することを含む、バッキングプレートの製造方法。
［２］
前記本体を力学的に固定する、上記［１］に記載の製造方法。
［３］
前記本体をバイス、クランプまたは真空チャックにより固定する、上記［１］または［２］に記載の製造方法。
［４］
前記加工がフライス加工である、上記［１］〜［３］のいずれか１項に記載の製造方法。
［５］
前記本体と前記蓋部材とを電子ビーム溶接または摩擦撹拌接合により接合する、上記［１］〜［４］のいずれか１項に記載の製造方法。
［６］
流体が通過する溝を片面に有する板状の本体と、該本体の溝を覆うように該本体に配置される板状の蓋部材とを含むバッキングプレートであって、該本体と該蓋部材とが接合により一体化されていて、該蓋部材の厚さの最大値と最小値との差が０．４ｍｍ以下である、バッキングプレート。
［７］
上記［１］に記載の製造方法により得られるバッキングプレート。
［８］
前記蓋部材の厚さの最大値と最小値との差が０．４ｍｍ以下である、上記［７］に記載のバッキングプレート。
［９］
上記［６］に記載のバッキングプレート上にターゲット材が結合されていることを特徴とするスパッタリングターゲット。
［１０］
バッキングプレートにターゲット材を結合することを含むスパッタリングターゲットの製造方法であって、上記［１］〜［５］のいずれか１項に記載の製造方法によって前記バッキングプレートを製造することを特徴とするスパッタリングターゲットの製造方法。
【発明の効果】
【００２０】
本発明によると、蓋部材の厚さを均一にすることのできるバッキングプレートの製造方法ならびに製造後の蓋部材の厚さが均一なバッキングプレート、特に蓋部材の厚さの最大値と最小値との差が０．４ｍｍ以下であるバッキングプレートならびにこのようなバッキングプレートを含むスパッタリングターゲットを提供することができる。
【図面の簡単な説明】
【００２１】
【図１】本体（接合前）の一実施形態を模式的に示す斜視図である。
【図２】蓋部材（接合前）の一実施形態を模式的に示す斜視図である。
【図３】図１に示す本体のＸ−Ｘでの断面を模式的に示す断面図である。
【図４】バッキングプレートの製造方法を模式的に示す概略図である。
【図５Ａ】バッキングプレートの一実施形態を模式的に示す台座面側からの平面図である。
【図５Ｂ】バッキングプレートの一実施形態（台座部あり）を模式的に示す台座面側からの平面図である。
【図６Ａ】バッキングプレートの一実施形態を模式的に示す側面図である。
【図６Ｂ】バッキングプレートの一実施形態（台座部あり）を模式的に示す側面図である。
【図７】接合体の一実施形態を模式的に示す接合面側からの平面図である。
【図８】接合体の一実施形態を模式的に示す台座面側からの平面図である。
【図９】接合体の一実施形態を模式的に示す側面図である。
【図１０】図８に示す接合体のＡ−Ａでの断面を模式的に示す断面図（ａ）および図８に示す接合体のＢ−Ｂでの断面を模式的に示す断面図（ｂ）である。
【図１１】図８に示す接合体のＣ−Ｃでの断面を示す断面図である。
【図１２】実施例１の結果（蓋部材の厚さ）を示すグラフである。
【図１３】実施例２の結果（蓋部材の厚さ）を示すグラフである。
【図１４】比較例１の結果（蓋部材の厚さ）を示すグラフである。
【図１５】比較例２の結果（蓋部材の厚さ）を示すグラフである。
【図１６】実施例３の結果（蓋部材の厚さ）を示すグラフである。
【発明を実施するための形態】
【００２２】
本発明は、主に、本体と、蓋部材とを有し、かかる蓋部材の厚さを均一に形成することのできるバッキングプレートの製造方法ならびに製造後の蓋部材の厚さが均一であるバッキングプレートに関する。
【００２３】
本発明において、バッキングプレートの「蓋部材の厚さが均一である」とは、以下にて詳細に説明する通り、製造後のバッキングプレートにおいて測定した蓋部材の厚さの最大値と最小値との差が、０．４ｍｍ以下、好ましくは０．３５ｍｍ〜０ｍｍ、より好ましくは０．２ｍｍ〜０ｍｍであることを意味する。この厚さの差が０．４ｍｍを超えると、加圧時に蓋部材が局所的に降伏を起こし、蓋部材に変形が残存する恐れがある。また、バッキングプレートを繰り返し使用することによって、素材の強度が低下してくると、変形量が大きくなる場合もあるため、蓋部材が破損する恐れもある。また、本体部の厚さのばらつきが大きくなる場合もあるため、局所的に伝熱効率が変化し、ハンダ結合されたスパッタリングターゲットにおいては、ターゲット材の局所的な剥離が生じる恐れもある。ターゲット材が剥離すると、その箇所において、ターゲット材と基板との間の距離が変化し、スパッタリングによって成膜される薄膜特性に悪影響を及ぼすなどの問題が発生する恐れがある。
【００２４】
本発明のバッキングプレートの製造方法は、例えば、図１〜４、特に図４に模式的に示す通り、その内部に流体が通過することのできる溝２を片面に有する板状の本体１と、本体１の溝２を覆う（または塞ぐ）ように、本体１に配置される板状の蓋部材３とを接合することを含み（以下、「工程（ａ）」と称する。例えば、図４に示す工程（ａ）を参照のこと）、本体１と蓋部材３とを接合して一体化した後（例えば、図４に示す本体１と蓋部材３との接合体４を参照のこと）、本体１と蓋部材３との接合面を上面として、蓋部材３の表面において測定される高さの最大値と最小値との差が０．５ｍｍ未満となるように本体１（および必要に応じて蓋部材３）を固定して、接合面の少なくとも一部を切削により加工することを含む（以下、「工程（ｂ）」と称する。例えば、図４に示す工程（ｂ）を参照のこと）。
【００２５】
本発明では、上述の工程（ａ）および工程（ｂ）によって、切削による加工後の蓋部材３の厚さを均一にすることができ、具体的には、蓋部材の厚さの最大値と最小値との差を０．４ｍｍ以下とすることができる。
【００２６】
さらに、本発明では、必要に応じて、後処理工程として、例えば、本体１と蓋部材３との接合面の反対側の面（以下、スパッタリングターゲット用のターゲット材を配置することのできる「台座面」と称する場合もある）に、台座部５を形成してもよい。台座部５は、ターゲット材を配置することのできる部分であり、その形成方法に特に制限はなく、台座部５は、例えば、切削加工、好ましくはフライス加工によって、台座面の台座部５を除く部分を切削することにより形成することができる。また、台座部５の形状、寸法、高さなどに特に制限はなく、例えば、台座部５の表面が加工後の接合面と略平行、好ましくは平行であればよい。
【００２７】
例えば、図５、６において、本発明のバッキングプレートの一実施形態を模式的に示すが、本発明のバッキングプレートは、かかる実施形態に限定されるものではない。なお、図５Ａ（平面図）、図６Ａ（側面図）は、上記の台座部５を有していないバッキングプレートの一実施形態を模式的に示し、図５Ｂ（平面図）、図６Ｂ（側面図）は、上記の台座部５を形成したバッキングプレートの一実施形態を模式的に示す。
【００２８】
図５（台座面側からの平面図）および図６（側面図）において、バッキングプレート１０、２０は、基本的には、流体が通過する溝２を片面に有する板状の本体１（例えば図１を参照のこと）と、本体１の溝２を覆うように本体１に配置される板状の蓋部材３（例えば図２を参照のこと）とを含み、本体１と蓋部材３とが接合により一体化された構造を有する。
また、図５Ｂ（上面図）、図６Ｂ（側面図）に示す通り、バッキングプレート２０の台座面には、ターゲット材を配置することのできる台座部５が形成されていてもよい。
接合面の蓋部材３には、その任意の場所において、任意の寸法の孔６が形成されていてもよく、本体１に形成された溝（または流路）２との流体接続を可能としている。なお、孔６の数に特に制限はない。
【００２９】
さらに、バッキングプレート１０、２０の本体には、スパッタリング装置への取り付けを可能とするための複数の孔、好ましくは貫通孔（図せず）が形成されていてもよい。
【００３０】
本発明において、バッキングプレートの形状に特に制限はなく、例えば、図５の平面図に記載されるような板状（またはパネル状）のものが好ましい。
【００３１】
本発明において、バッキングプレートの寸法に特に制限はない。例えば、バッキングプレートが板状（またはパネル状）の形状を有する場合、長手方向の長さは、例えば４００ｍｍ〜４０００ｍｍ、好ましくは５００ｍｍ〜３５００ｍｍ、より好ましくは７００ｍｍ〜３２００ｍｍである。また、この長手方向の長さを垂直に横切る幅方向の長さは、例えば１００ｍｍ〜２０００ｍｍ、好ましくは１５０ｍｍ〜１５００ｍｍ、より好ましくは２００ｍｍ〜１５００ｍｍである。なお、長手方向の長さと、幅方向の長さとは、同一であっても、異なっていてもよい。
【００３２】
本発明において、バッキングプレートの厚さ（すなわち、台座面（台座部を有する場合には、台座部の台座面）と接合面との間の最大の距離）は、例えば５ｍｍ〜３０ｍｍ、好ましくは７ｍｍ〜２５ｍｍ、より好ましくは１０ｍｍ〜２０ｍｍである。ただし、その内部に流路を形成することができるのであれば、バッキングプレートの厚さに特に制限はない。
【００３３】
本発明において、バッキングプレートの内部に形成される流路の形状に特に制限はなく、バッキングプレートの台座面に配置されるターゲット材を冷却することができるものであれば特に制限はない。例えば、図示する実施形態のように、流路が矩形の断面を有する場合、その幅方向の寸法は、例えば１０ｍｍ〜１００ｍｍである。また、高さ方向の寸法は、例えば１ｍｍ〜２０ｍｍ、好ましくは３ｍｍ〜１５ｍｍ、より好ましくは４ｍｍ〜１０ｍｍである。また、本発明では、本体１の溝２の上側に蓋部材３が配置されて接合された状態で、本体１の溝２と、蓋部材３とによって形成される空間を流路と呼ぶ。溝２の底面と、蓋部材３の裏面（すなわち、接合面の反対側の面）とは、略平行であることが好ましく、平行であることがより好ましい。バッキングプレートのサイズによっては、流路を複数形成してもよい。
【００３４】
以下、図４を参照しながら、本発明の製造方法を例示するとともに、本発明で使用する用語および各部材について、それぞれ詳しく説明する。
【００３５】
図４に示す通り、本発明の製造方法は、「工程（ａ）」において、本体用の材料１’から作製された本体１と、蓋部材用の材料３’から作製された蓋部材３とを接合し、これらを一体化することによって、その内部に流路を有する接合体４を形成する。その後、「工程（ｂ）」において、接合体４の本体１と蓋部材３との接合面を上面（または上側）として、蓋部材３の表面において測定される高さの最大値と最小値との差が０．５ｍｍ未満となるように本体１を、必要に応じて蓋部材３とともに固定し、接合体４の接合面の少なくとも一部、好ましくは全面を切削により加工する。このようにして得られる加工後の接合体４は、本体１と蓋部材３とを接合することで冷却水などの流体が通過することのできる流路をその内部に有することになるため、接合面の反対側の面は、冷却機能を有し、なおかつターゲット材を配置することのできる台座面として機能することができるので、スパッタリングターゲット用のバッキングプレートとして使用することができる（例えば図４に示す点線で囲んだ接合体４およびバッキングプレート１０を参照のこと）。さらに、必要に応じて、本発明の製造方法は、「後処理工程」を含み、例えば、ターゲット材を配置するための台座面に台座部５を有するバッキングプレートを製造してもよい（例えば、図４、図５Ｂ、図６Ｂに示すバッキングプレート２０を参照のこと）。なお、図４では、本発明の製造方法をより簡便に説明するために、各部材は、その断面の形状を示す斜視図で示す。
【００３６】
＜本体＞
図４に示す通り、本体１は、本体用の材料１’を切削、研削などの方法により加工することによって形成することができる。
【００３７】
本体用の材料１’としては、導電性の材料から構成されていればよく、金属またはその合金などから作製された板状（またはパネル状）の材料を使用することが好ましい。
【００３８】
金属としては、例えば、銅、銅合金、アルミニウム、アルミニウム合金、チタン、チタン合金、タングステン、タングステン合金、モリブデン、モリブデン合金、タンタル、タンタル合金、ニオブ、ニオブ合金、ステンレス等が挙げられ、加工性、機械的強度、耐久性、放熱性などの観点から、銅を使用することが好ましく、そのなかでも特に高熱伝導性と高電気導電性との観点から、無酸素銅（純度９９．９６％以上、酸素濃度１０ｐｐｍ以下）を使用することが好ましい。
【００３９】
本体１は、例えば図１の斜視図にて示される通り、以下にて詳細に説明する蓋部材（例えば図２に示す蓋部材３）との接合後に液体冷媒（例えば、水、エタノール、エチレングリコールまたはそれら二種以上の混合液などの流体）などが通過することができるように、その片面に流路を形成し得る溝２を有するものである。
【００４０】
溝２は、例えば図３の断面図にて示される通り、以下にて詳細に説明する蓋部材３を支持（または載置）することのできる形状、例えば段差部２ａ、２ｂを有していてもよい。
なお、溝２の形状や寸法、ならびに本体１に占める割合や位置などに特に制限はない。溝２は、接合後に接合面となる蓋部材３の表面と、接合後に接合面となる本体１の表面とが面一になるような形状や寸法を有することが好ましい。
【００４１】
ここで、図４に示す通り、溝２を有する本体１は、例えば、適切な寸法の板状（またはパネル状）の材料１’を、まず、台座面となる側の面を上面として、例えばバイス、真空チャックなどを用いて力学的に固定し、例えばフェイスミルやカッタなどの回転工具を用いるフライス加工によって面削を行い、次いで、この台座面を下面として、例えばバイス、真空チャックなどを用いて力学的に固定し、必要に応じて、例えばフェイスミルやカッタなどの回転工具を用いるフライス加工によって面削を行った後、例えばフェイスミルやカッタなどを用いる切削加工によって、溝２を有する本体１を作製することができる。形成した本体１は、厚さがほぼ一定であり、台座面、接合面となる側の面および溝２の底面が略平行、好ましくは平行であればよい。また、必要に応じて、任意の段階で、本体１の外周面を切削または研磨により加工してもよい。
【００４２】
なお、材料１’に反りや歪み、ねじれなどがなく、水平面が確保されている場合、その面をそのまま台座面とすることができ、その反対側の面に上述のように溝２を形成してもよい。
【００４３】
＜蓋部材＞
蓋部材３は、例えば図２の斜視図および図４の概略図に示す通り、本体１の溝２を覆うように（または塞ぐように）本体１に配置され得る通常２〜６ｍｍの厚さの板状（またはパネル状）の部材である。蓋部材の本体への設置のしやすさから、図３の断面図にて示される本体の段差部２ａ、２ｂに蓋部材を載置させるように、蓋部材の幅は溝の幅よりも大きい方がよいが、蓋部材の厚さを５ｍｍ以下、特に３．５ｍｍ以下に設計した場合には、流路への加圧で変形が生じやすいため、蓋部材の幅は溝の幅＋３０ｍｍ以下、好ましくは＋２０ｍｍ以下、より好ましくは＋１５ｍｍ以下のサイズとすることが好ましい。また、蓋部材の厚さは適宜決定すればよいが、蓋部材の厚さが５ｍｍ以下、好ましくは３．５ｍｍ以下、より好ましくは３ｍｍ以下の場合に本発明の効果を奏しやすい。
【００４４】
蓋部材３を形成することのできる蓋部材用の材料３’としては、導電性の材料から構成されていればよく、金属またはその合金などから作製された板状（またはパネル状）の材料を使用することが好ましい。
【００４５】
金属としては、例えば、銅、銅合金、アルミニウム、アルミニウム合金、チタン、チタン合金、タングステン、タングステン合金、モリブデン、モリブデン合金、タンタル、タンタル合金、ニオブ、ニオブ合金、ステンレス等が挙げられ、加工性、機械的強度、耐久性、放熱性などの観点から、銅を使用することが好ましく、そのなかでも特に高熱伝導性と高電気導電性との観点から、無酸素銅（純度９９．９６％以上、酸素濃度１０ｐｐｍ以下）を使用することが好ましい。無酸素銅の中でも強度の高い質別１／４Ｈ〜Ｈの無酸素銅を使用することがさらに好ましい。
【００４６】
材料３’は、材料１’と同一であっても、異なっていてもよいが、本発明では、蓋部材３と本体１とを接合により一体化し、接合部の強度を高く保つという観点から、同一の材料、もしくは同一組成、純度からなる材料であることが好ましい。
【００４７】
蓋部材３は、適切な寸法の材料３’を、例えばバイスなどの拘束具を用いて力学的に固定し、例えばバンドソー、ワイヤーソー、丸鋸、旋盤、フライス盤、帯鋸、グラインダー、ウォータージェットなどを用いて切断または切削することによって形成することができる。形成した蓋部材は、厚さがほぼ一定であり、表裏面が略平行、好ましくは平行であればよい。また、必要に応じて、任意の段階で、蓋部材３の外周面を切削または研磨により加工してもよい。
【００４８】
さらに、任意の段階で、必要に応じて、蓋部材３の任意の場所に、流体が通過することのできる孔を形成してもよい（例えば図５、６に示す孔６を参照のこと）。なお、孔６の数に特に制限はない。特に本体１への接合の前に蓋部材３に孔６を形成しておくと、本体１に蓋部材３をはめ込む際や、それらの接合時に本体１と蓋部材３とで囲まれた空気が孔６を通して抜けることができ、接合部におけるズレの発生を抑えることができるので好ましい。
【００４９】
＜工程（ａ）＞
工程（ａ）は、本体１と蓋部材３とを接合によって、これらを一体化することを含む。
例えば、図４に示す通り、蓋部材３が本体１の溝２を覆うように蓋部材３を本体１に配置し、好ましくは本体１の表面と蓋部材３の表面とが面一になるように、これらの部材を配置する。
【００５０】
本体１と蓋部材３との接合方法には、特に制限はなく、例えば、電子ビーム溶接（Ｅｌｅｃｔｒｏｎ  Ｂｅａｍ  Ｗｅｌｄｉｎｇ（ＥＢＷ））、摩擦撹拌接合（Ｆｒｉｃｔｉｏｎ  Ｓｔｉｒ  Ｗｅｌｄｉｎｇ（ＦＳＷ））、ＴＩＧ溶接、レーザービーム溶接、ＭＩＧ溶接、ＭＡＧ溶接などが挙げられる。なかでも、溶接ビードが小さい、溶接歪みが小さいなどの観点から、電子ビーム溶接や摩擦撹拌接合が好ましい。
【００５１】
なお、本発明では、本体１と蓋部材３とを接合することにより一体化して得られる接合体４は、その接合部において優れた気密性を有する。例えば、０．１ＭＰａ〜０．８ＭＰａに加圧した空気を流路内に注入しても、その空気は漏れずに、その気密性を維持することができる。
【００５２】
ここで、図７〜９において模式的に示す通り、接合体４の一実施形態をさらに具体的に示す。図７は、接合体４の接合面を示し、図８は、接合体４の台座面を示し、図９は、接合体４の側面を示す。また、図１０〜１１は、接合体４の断面を示す。より詳しくは、図１０（ａ）および（ｂ）は、それぞれ、図８のＡ−ＡおよびＢ−Ｂでの断面を示し、図１１は、図８のＣ−Ｃでの断面を示す。なお、本発明において、接合体４は、図示する実施形態に限定されるものではない。
【００５３】
また、上述の接合によって得られる接合体４に反りが発生し得る場合もあるが、その場合（特に長手方向の長さが２０００ｍｍを超える長尺の場合などには）、例えば、矯正機などを用いて、蓋部材３が変形しないように注意しながら、反りの大きさが水平面上に接地するように固定できるレベルにまで、好ましくは５ｍｍ未満になるまで、接合体４を矯正することが好ましい。なお、本発明において、接合体４の「反り」とは、接合体４を、その台座面を下側にして、任意の水平な平面上に静置した際、接合体４の長手方向または幅方向（長手方向を垂直に横切る幅方向）の少なくとも１つの端部の下方の縁部が、この水平な平面から離間して位置している場合や、全ての端部の下方の縁部が水平な面に接するが、接合体４の下方の中央部のみが水平な平面から離間していることなどを意味し、この離間した縁部や下方の中央部と、水平な平面との間の最大の距離を、本発明では「反り」の大きさとして表す。また、上記端部の下方の縁部が、上記の水平な平面に対して、波状に離間する場合もあり、その場合においても、かかる水平な平面と縁部との間の最大の距離を「反り」の大きさとして表す。また、接合体４の下方中央部で生じた「反り」は、直接測定することができないため、蓋部材３の表面において測定される接合体４の高さから接合体４の厚さを引いた差の最大値を「反り」の大きさとして表す。
【００５４】
例えば、長手方向の少なくとも一方の端部の反り（以下、「長手方向の反り」と称する場合もある）は、好ましくは５ｍｍ未満、より好ましくは１ｍｍ未満である。
【００５５】
また、幅方向の少なくとも一方の端部の反り（以下、「幅方向の反り」と称する場合もある）は、好ましくは５ｍｍ未満、より好ましくは１ｍｍ未満である。
【００５６】
＜工程（ｂ）＞
工程（ｂ）では、例えば水平な平面上に、接合体４の本体１と蓋部材３との接合面を上面（または上側）として固定する（例えば、図４に示す接合体４を参照のこと）。そして、この水平な平面上に接合体４を固定する際、好ましくは接合体４の設置する側の面（台座面となる側の面）を、できる限りこの水平な平面に近接して配置した後に固定する。そして、蓋部材３の表面において測定される高さ（すなわち、この水平な平面から、蓋部材３の表面の測定点までの距離）の最大値と最小値との差が０．５ｍｍ未満、好ましくは０．４ｍｍ〜０ｍｍ、より好ましくは０．３ｍｍ〜０ｍｍとなるように固定し、必要に応じて蓋部材３とともに接合面の少なくとも一部、好ましくは接合面の全面を切削により水平に加工する。
【００５７】
また、接合面と台座面の互いの平行性が保証できる場合は、工程（ｂ）における接合体４の固定方法としては、次の方法を用いてもよい。上記の水平な平面上に、接合体４の本体１と蓋部材３との接合面を上面（または上側）として、その台座面ができるだけ水平な平面と接地するように固定する。この水平な平面上に接合体４を固定する際、この水平な平面と、接合体４の底面（台座面となる側の面）との間の間隔の最大値が、０．５ｍｍ未満、好ましくは０．４ｍｍ〜０ｍｍ、より好ましくは０．３ｍｍ〜０ｍｍとなるようにして、固定することが好ましく、その後、接合面の少なくとも一部、好ましくは全面を上記のように切削によって水平に加工する。
【００５８】
接合体４、特に本体１の固定方法に特に制限はなく、例えば、バイス、クランプ、真空チャックなどの拘束具を用いて、力学的に固定することが好ましい。バイス、クランプなどの拘束具を用いて固定する場合、例えば、接合体４の長さ方向に複数の拘束具を配置し、接合体の側部を挟み込むように押さえることで接合体４を水平な平面上に固定することができる。拘束具は、少なくとも接合体４の長さ方向の両端部と中央部の３か所、好ましくはさらに長さ方向の１／４、３／４の位置を追加した５か所以上に、均等に配置する。蓋部材３の表面において測定される高さの最大値と最小値の差が０．５ｍｍ未満とならない場合には、接合体４が動かない程度にバイスで仮固定した後、木槌やプラスチックハンマー等で叩いて水平な平面上に接地させることで、蓋部材３の表面を水平な状態で固定することができる。また、真空チャックで固定する場合には、例えば、本体と蓋部材との接合前に、本体の台座面側を切削加工して平坦な面を作製し、吸着面積が大きくなるように接合体の縁部から３０ｍｍ以内、好ましくは５ｍｍ〜２０ｍｍの場所に中心が位置するようにＯリングを接合体の周囲に配置し、台座面側を吸着面として−０．１ＭＰａの真空度（ゲージ圧）まで真空吸引して固定することで、蓋部材３の表面を水平な状態で固定することができる。
【００５９】
また、蓋部材３の表面において、その高さを測定する位置に特に制限はなく、例えば、溝２の上方で測定することが好ましく、溝２の中央部分の上方で測定することがさらに好ましい。例えば図７に示す通り、直線Ｌ１および／またはＬ２に沿って、蓋部材３の高さを測定することが好ましい。
【００６０】
高さの測定方法に特に制限はないが、例えば、ハイトゲージ、ダイヤルゲージなどを用いて測定することができる。
【００６１】
このように蓋部材３の表面において測定される高さの最大値と最小値との差が０．５ｍｍ未満、好ましくは０．４ｍｍ〜０ｍｍ、より好ましくは０．３ｍｍ〜０ｍｍとなるように接合体４を固定した上で、接合面の少なくとも一部、好ましくは全面を切削により水平に加工することにより、好ましくは面削により水平に加工することにより、加工後の蓋部材の厚さを均一にすることができる。好ましくは、加工後の蓋部材の厚さの最大値と最小値との差を０．４ｍｍ以下、好ましくは０．３５ｍｍ〜０ｍｍ、より好ましくは０．３ｍｍ〜０ｍｍとすることができる。
【００６２】
なお、接合面の加工は、接合面を切削により処理することができれば特に制限はなく、例えば、フライス加工、平面研削加工、エンドミル加工、旋盤加工などで加工を行うことができる。
【００６３】
また、工程（ｂ）において、任意の段階で接合体４の側面を切削または研削により加工してもよく、例えば鏡面にまで仕上げ加工を施してもよい。
【００６４】
本発明では、工程（ｂ）の後に得られる接合体４（例えば、図４の点線で囲んだ接合体４や、図７〜１１に示す接合体４）は、そのままバッキングプレートとして使用することができる（例えば、図４、図５Ａ、図６Ａに示すバッキングプレート１０）。
【００６５】
さらに、本発明の製造方法では、必要に応じて、接合体４を以下の後処理工程に付してもよい。
【００６６】
＜後処理工程＞
後処理工程としては、例えば、以下の工程などが挙げられる。
（１）台座面の切削による加工
（２）接合面の仕上げ加工
（３）台座面の仕上げ加工
（４）穴あけ加工
（５）反り矯正
【００６７】
後処理工程は、上記の工程（１）〜（５）の順序で行うことが好ましいが、上記の順番に限定されることはない。また、上記の工程（１）〜（５）は、いずれも任意の工程であり、任意の順番で行うことができる。以下、各工程について簡単に説明する。
【００６８】
（１）台座面の切削による加工
接合体４をその台座面を上側に配置して、例えば真空チャックなどで固定し、接合体４の台座面を、例えば、フライス加工、研削加工、エンドミル加工、旋盤加工などを用いてさらに加工してもよい。
【００６９】
この切削による加工は、台座面を接合体４の接合面に対して略平行、好ましくは平行に整形するためのものである。
【００７０】
（２）接合面の仕上げ加工
接合体４をその接合面を上側に配置して、例えば真空チャックなどで固定して、接合体４の接合面を例えばフライス加工、研削加工、エンドミル加工、旋盤加工などを用いて仕上げ加工してもよい。
【００７１】
この仕上げ加工は、接合体４の接合面を、その用途に応じて、必要に応じて鏡面にまで切削または研磨して仕上げるためのものである。
【００７２】
（３）台座面の仕上げ加工
接合体４をその台座面を上側に配置して、例えば真空チャックなどで固定して、接合体４の台座面を、例えば、フライス加工、研削加工、エンドミル加工などを用いて仕上げ加工してもよい。
【００７３】
また、台座面に仕上げ加工を行う前の任意の段階において、必要に応じて、台座面に台座部５を形成してもよい（例えば、図５Ｂ、図６Ｂに示すバッキングプレート２０）。台座部５の形成方法に特に制限はなく、例えば、フライス加工、研削加工、エンドミル加工、旋盤加工などを用いることができる。
【００７４】
台座面の仕上げ加工は、上述の台座部５とそれ以外の周囲の部分とを、それぞれ別々に行ってもよい。
【００７５】
この仕上げ加工は、接合体４の台座面（場合によっては、上述の台座部５およびそれ以外の周囲部分の両方）を鏡面にまで加工してもよい。
【００７６】
（４）穴あけ加工
必要に応じて、バッキングプレートの本体１の溝２や台座部５が形成されていない部分には貫通孔を形成してもよい。このような貫通孔にボルト等を通すことによって、本体１をスパッタリング装置に固定することができるようになる。貫通孔の形成方法に特に制限はなく、例えばドリル等を用いて形成することができる。また、貫通孔の寸法、位置、数などに特に制限はない。
【００７７】
（５）反り矯正
上記のバッキングプレートの後処理工程の間において、接合体４に反りが発生し得る場合もあり、その場合には、必要に応じて、例えば矯正機などを用いて、反りの大きさが２ｍｍ未満、好ましくは１ｍｍ〜０ｍｍ、より好ましくは０．５ｍｍ〜０ｍｍになるまで、接合体４を矯正することが好ましい。
【００７８】
また、このような反りの矯正は、バッキングプレート製造のいずれの段階において行ってもよい。
【００７９】
このようにして得られるバッキングプレートに対して、ハンダ材を用いて、バッキングプレートの台座面にターゲット材を結合（あるいは接合もしくはボンディング）することにより、スパッタリングターゲットを作製することができる。
【００８０】
ターゲット材としては、スパッタリング法による成膜に通常用いられ得るような金属や合金、酸化物、窒化物などのセラミックス又は焼結体から構成された材料であれば特に限定されず、用途や目的に応じて適宜ターゲット材を選択すればよい。このようなターゲット材としては、例えば、アルミニウム、銅、チタン、モリブデン、銀、タングステンまたはそれらを主成分とする合金、スズドープ酸化インジウム（ＩＴＯ）、アルミニウムドープ酸化亜鉛（ＡＺＯ）、ガリウムドープ酸化亜鉛（ＧＺＯ）、Ｉｎ−Ｇａ−Ｚｎ系複合酸化物（ＩＧＺＯ）などが挙げられる。
【００８１】
本発明の製造方法において、ターゲット材は略板状に加工され得るが、板状に加工する方法は特に限定されない。金属系のターゲット材料の場合は、例えば溶解、鋳造によって得られた直方体や円筒状のターゲット材料を、圧延加工や押出加工、鍛造加工などの塑性加工に供した後、切断加工やフライス加工、エンドミル加工などの機械加工を施すことによって、所望のサイズや表面状態になるように仕上げることで製造することができる。一方、高融点金属や酸化物の焼結体系のターゲット材料の場合は、板状となるような型にターゲット材料を充填して、ホットプレスや熱間等方圧加圧装置にて焼結する加圧焼結法や、冷間等方圧加圧や射出成形などによって圧粉体を得た後、大気圧下で焼結する常圧焼結法などにより板状の焼結体を得た後、切断加工やフライス加工、エンドミル加工などの機械加工、研削加工を施すことによって、所望のサイズや表面状態になるように仕上げることで製造することができる。
【００８２】
ターゲットとバッキングプレートとの接合に用いるハンダ材としては、特に制限はなく、低融点（例えば７２３Ｋ以下）の金属または合金を含む材料が好ましく、例えば、インジウム（Ｉｎ）、スズ（Ｓｎ）、亜鉛（Ｚｎ）、鉛（Ｐｂ）、銀（Ａｇ）、銅（Ｃｕ）、ビスマス（Ｂｉ）、カドミウム（Ｃｄ）およびアンチモン（Ｓｂ）からなる群から選択される金属またはその合金を含む材料などが挙げられる。より具体的には、Ｉｎ、Ｉｎ−Ｓｎ、Ｓｎ−Ｚｎ、Ｓｎ−Ｚｎ−Ｉｎ、Ｉｎ−Ａｇ、Ｓｎ−Ｐｂ、Ｓｎ−Ｐｂ−Ａｇ、Ｓｎ−Ｂｉ、Ｓｎ−Ａｇ−Ｃｕ、Ｐｂ−Ｓｎ、Ｐｂ−Ａｇ、Ｚｎ−Ｃｄ、Ｐｂ−Ｓｎ−Ｓｂ、Ｐｂ−Ｓｎ−Ｃｄ、Ｐｂ−Ｓｎ−Ｉｎ、Ｂｉ−Ｓｎ−Ｓｂなどが挙げられる。スパッタリングターゲットのハンダ材としては、一般的には低融点であるＩｎやＩｎ合金、Ｓｎ合金が広く使用され得る。
【００８３】
以下、実施例を挙げて本発明をさらに詳しく説明するが、本発明は以下の実施例に限定されるものではない。
【実施例】
【００８４】
［実施例１］
図１、２に示す形状の本体および蓋部材を用いて、図５Ａ、６Ａに示すバッキングプレート１０を作製した。なお、工程（ａ）での接合では、シュタイガーバルト社製の電子ビーム溶接機を用いて、電子ビーム溶接により本体と蓋部材とを接合した。
【００８５】
各部材の材料および目標とする設計目標値は、以下の通りであった。
【００８６】
本体：  無酸素銅板（三菱伸銅社製圧延板  Ｃ１０２０−１／２Ｈ）
ビッカース硬度  ＞８０
引張強度  ＞２６５ＭＰａ
導電率  ＞１０１％ＩＡＣＳ（２０℃）
【００８７】
蓋部材：無酸素銅板（三菱伸銅社製圧延板  Ｃ１０２０−１／２Ｈ）
ビッカース硬度  ＞８０
引張強度  ＞２６５ＭＰａ
導電率  ＞１０１％ＩＡＣＳ（２０℃）
【００８８】
バッキングプレートの設計目標値
バッキングプレートの長手方向の寸法：２５００ｍｍ
バッキングプレートの幅方向の寸法：２７０ｍｍ
バッキングプレートの厚さ：１６ｍｍ
本体の厚さ（溝部）：８ｍｍ
蓋部材の厚さ：３ｍｍ
蓋部材の長手方向の寸法：２３５０ｍｍ
蓋部材の幅方向の寸法：１７５ｍｍ（全長）（＝７０ｍｍ（長尺直線部分の幅方向の寸法）＋３５ｍｍ（中間部分の幅方向の寸法）＋７０ｍｍ（長尺直線部分の幅方向の寸法））
流路の幅方向の寸法：１６５ｍｍ（全長）（＝６０ｍｍ（長尺直線部分の幅方向の寸法）＋４５ｍｍ（中間部分の幅方向の寸法）＋６０ｍｍ（長尺直線部分の幅方向の寸法））
流路の厚さ（または高さ）：５ｍｍ
【００８９】
接合後の接合体は、長さ方向、幅方向ともに接合面側に反っていたため、反りが１ｍｍ未満となるようにプレス成型を施すことにより矯正を施した。
【００９０】
その接合面において、門型マシニングセンタにダイヤルゲージを固定し、図７に示す蓋部材の長尺直線部分の中央に位置する直線Ｌ１およびＬ２に沿って、ダイヤルゲージを移動することにより蓋部材の表面において高さを測定した。
接合面で測定した高さの最大値と最小値との差が０．４ｍｍとなるように接合体をバイスで固定し、その後、門型マシニングセンタを用いて、フライス加工を行った（工程（ｂ））。
【００９１】
次いで、フライス加工後の接合体をその台座面が上側となるように真空チャックで固定して、その台座面を、門型マシニングセンタを用いてフライス加工を施した。
【００９２】
このようにして製造したバッキングプレートを、図７に示すＬ１およびＬ２に沿って切断し、ノギスを用いて「蓋部材の厚さ」を測定した。結果を図１２のグラフおよび以下の表１に示す。
【００９３】
図１２および表１に示す通り、「蓋部材の厚さ」の最大値と最小値との差は、Ｌ１において０．３１ｍｍ（＝３．１３−２．８２）であり、Ｌ２において０．２６ｍｍ（＝３．１４ｍｍ−２．８８ｍｍ）であった。
【００９４】
このような結果から、実施例１で製造したバッキングプレートでは、蓋部材の厚さは、均一であることがわかった。
【００９５】
なお、本発明の実施例において、蓋部材の厚さが均一であるとは、蓋部材の厚さの最大値と最小値との差が「０．４ｍｍ以下」であることを意味する。
【００９６】
［実施例２］
接合面で測定した高さの最大値と最小値との差が０．３ｍｍとなるように接合体をバイスで固定したことを除いて、実施例１と同様にして、バッキングプレートを作製した。
【００９７】
このようにして製造したバッキングプレートを、図７に示すＬ１およびＬ２に沿って切断し、「蓋部材の厚さ」を測定した。結果を図１３のグラフおよび以下の表１に示す。
【００９８】
図１３および表１に示す通り、「蓋部材の厚さ」の最大値と最小値との差は、Ｌ１において０．１７ｍｍ（＝３．０４−２．８７）であり、Ｌ２において０．１３ｍｍ（＝３．０４ｍｍ−２．９１ｍｍ）であった。
【００９９】
このような結果から、実施例２で製造したバッキングプレートでは、蓋部材の厚さは、均一であることがわかった。
【０１００】
［実施例３］
摩擦撹拌接合により本体と蓋部材とを接合し、以下に示す設計目標値でバッキングプレートを作製した。各部材の材料は実施例１と同様の材料を使用した。
【０１０１】
バッキングプレートの設計目標値
バッキングプレートの長手方向の寸法：２１００ｍｍ
バッキングプレートの幅方向の寸法：２７０ｍｍ
バッキングプレートの厚さ：１６ｍｍ
本体の厚さ（溝部）：７．７ｍｍ
蓋部材の厚さ：３．３ｍｍ
蓋部材の長手方向の寸法：２０００ｍｍ
蓋部材の幅方向の寸法：１７５ｍｍ（全長）（＝７０ｍｍ（長尺直線部分の幅方向の寸法）＋３５ｍｍ（中間部分の幅方向の寸法）＋７０ｍｍ（長尺直線部分の幅方向の寸法））
流路の幅方向の寸法：１６５ｍｍ（全長）（＝６０ｍｍ（長尺直線部分の幅方向の寸法）＋４５ｍｍ（中間部分の幅方向の寸法）＋６０ｍｍ（長尺直線部分の幅方向の寸法））
流路の厚さ（または高さ）：５ｍｍ
【０１０２】
接合面で測定した高さの最大値と最小値の差が０．３ｍｍとなるように接合体をバイスで固定したことを除いて、実施例１と同様にして、バッキングプレートを作製した。
【０１０３】
このようにして製造したバッキングプレートを、図７に示すＬ１およびＬ２に沿って切断し、「蓋部材の厚さ」を測定した。結果を図１６のグラフおよび以下の表１に示す。
【０１０４】
図１６および表１に示す通り、「蓋部材の厚さ」の最大値と最小値との差は、Ｌ１において０．１３ｍｍ（＝３．３４−３．２１）であり、Ｌ２において０．１０ｍｍ（＝３．３１ｍｍ−３．２１ｍｍ）であった。
【０１０５】
このような結果から、実施例３で製造したバッキングプレートでは、蓋部材の厚さは、均一であることがわかった。
【０１０６】
［比較例１］
接合面で測定した高さの最大値と最小値との差が１．０ｍｍとなるように接合体をバイスで固定したことを除いて、実施例１と同様にして、バッキングプレートを作製した。
【０１０７】
このようにして製造したバッキングプレートを、図７に示すＬ１およびＬ２に沿って切断し、「蓋部材の厚さ」を測定した。結果を図１４のグラフおよび以下の表１に示す。
【０１０８】
図１４および表１に示す通り、「蓋部材の厚さ」の最大値と最小値との差は、Ｌ１において０．６０ｍｍ（＝３．７７−３．１７）であり、Ｌ２において０．６５ｍｍ（＝３．７９−３．１４）であった。
【０１０９】
このような結果から、比較例１で製造したバッキングプレートでは、蓋部材の厚さは、均一でないことがわかった。
【０１１０】
［比較例２］
接合面で測定した高さの最大値と最小値との差が０．５ｍｍとなるように接合体をバイスで固定したことを除いて、実施例１と同様にして、バッキングプレートを作製した。
【０１１１】
このようにして製造したバッキングプレートを、図７に示すＬ１およびＬ２に沿って切断し、「蓋部材の厚さ」を測定した。結果を図１５のグラフおよび以下の表１に示す。
【０１１２】
図１５および表１に示す通り、「蓋部材の厚さ」の最大値と最小値との差は、Ｌ１において０．４１ｍｍ（＝３．１７−２．７６）であり、Ｌ２において０．４８ｍｍ（＝３．１６ｍｍ−２．６８ｍｍ）であった。
【０１１３】
このような結果から、比較例２で製造したバッキングプレートでは、蓋部材の厚さは、均一でないことがわかった。
【０１１４】
【表１】
2018095971.tif 000003
【０１１５】
比較例１、２において、蓋部材の厚さの最大値と最小値との差は、０．４ｍｍを超えるものとなり、蓋部材の厚さが均一でないことがわかった。これは、工程（ｂ）において、接合体を固定する際に接合面で測定した高さの最大値と最小値との差を０．５ｍｍ以上としたことに起因する（特に比較例２の結果を参照のこと）。
【０１１６】
対して、本発明の実施例１〜３では、蓋部材の厚さの最大値と最小値との差は、いずれも０．４ｍｍ以下となり、蓋部材の厚さが均一であることがわかった。これは、工程（ｂ）において、接合体を固定する際に接合面で測定した高さの最大値と最小値との差を０．５ｍｍ未満としたことに起因する。
【０１１７】
このように、実施例１〜３および比較例１〜２によると、工程（ａ）の後、工程（ｂ）において、接合体の接合面における蓋部材の表面において測定される高さの最大値と最小値との差を０．５ｍｍ未満として接合体を固定して、接合面の少なくとも一部を切削により加工することによって、製造後のバッキングプレートにおいて、蓋部材の厚さの最大値と最小値との差は、０．４ｍｍ以下となり、蓋部材の厚さを均一にすることができる。
【０１１８】
また、工程（ｂ）において、接合体を固定した状態で接合面の少なくとも一部を切削によって加工するが、このような固定によって、製造後のバッキングプレートへの反りや歪みへの影響は、ほとんど見受けられない。
【０１１９】
［実施例４］
実施例１と同様にして、バッキングプレートを作製し、流路につながる蓋部材に設けた穴より０．５ＭＰａの水圧をバッキングプレート内の流路に印加し、耐圧テストを行った。加圧状態で３０分間保持した後、除荷状態で蓋部材が変形しているか確認したところ、変形した箇所は見られなかった。また、耐圧テスト後に、アルバック製のＨｅリーク装置を用い、流路のＨｅリークテストを行ったが、リークレートが５．０×１０−１０Ｐａ・ｍ３／ｓ以下であり、漏洩は見られなかった。蓋部材の厚さを均一にすることによって、加圧によっても蓋部材の塑性変形が生じない変形に強いバッキングプレートを得ることができる。
【０１２０】
前記耐圧テスト及び流路のＨｅリークテストにより変形やリークの無いことを確認したバッキングプレート上に、２２５０ｍｍ×２００ｍｍ×ｔ１５ｍｍのアルミニウムターゲットをインジウムはんだを用いてボンディングし、スパッタリングターゲットを作製した。ボンディング作業時は、バッキングプレートを２４０℃に加熱したが、大きな反りは生じず、超音波探傷装置により接合率検査を行ったところ、接合率が９９％以上であり、ターゲット材全面が均一にボンディングされているスパッタリングターゲットを作製することができた。
【０１２１】
なお、本願は、２０１５年７月１０日に日本国で出願された特願第２０１５−１３８９１８号を基礎としてその優先権を主張するものであり、その内容はすべて本明細書中に参照することにより援用される。
【産業上の利用可能性】
【０１２２】
本発明のバッキングプレートおよびその製造方法は、スパッタリングターゲット、特に液晶ディスプレイ（ＬＣＤ）などのフラットパネルディスプレイの製造で使用され得るスパッタリングターゲットにおいて利用することができる。
【符号の説明】
【０１２３】
１  本体
２  溝（または流路）
３  蓋部材
４  接合体
５  台座部
６  孔
１０  バッキングプレート
２０  バッキングプレート（台座部あり）
【図１】
2018095971.tif 000004
【図２】
2018095971.tif 000005
【図３】
2018095971.tif 000006
【図４】
2018095971.tif 000007
【図５Ａ】
2018095971.tif 000008
【図５Ｂ】
2018095971.tif 000009
【図６Ａ】
2018095971.tif 000010
【図６Ｂ】
2018095971.tif 000011
【図７】
2018095971.tif 000012
【図８】
2018095971.tif 000013
【図９】
2018095971.tif 000014
【図１０】
2018095971.tif 000015
【図１１】
2018095971.tif 000016
【図１２】
2018095971.tif 000017
【図１３】
2018095971.tif 000018
【図１４】
2018095971.tif 000019
【図１５】
2018095971.tif 000020
【図１６】
2018095971.tif 000021